(57)【要約】【課題】  潜在捲縮糸を用いた高品位かつ風合いの良好なポリエステル織編物を提供する。【解決手段】  ポリエステル織編物において、主たる構成糸条が下記（１）〜（５）の条件を同時に満足する潜在捲縮マルチフィラメント糸であることを特徴とするポリエステル織編物。（１）０．８ｄｔｅｘ≦単糸繊度≦１．５ｄｔｅｘ（２）３０％≦沸水３０分処理後の伸縮伸長率≦５０％（３）３％≦熱水収縮率≦８％（４）４％≦乾熱収縮率≦１０％（５）０≦撚り係数（Ｋ）≦７０００【選択図】        なし【特許請求の範囲】
【請求項１】
ポリエステル織編物において、下記（１）〜（４）の条件を同時に満足する潜在捲縮マルチフィラメント糸を無撚りもしくは撚り係数（Ｋ）７０００以下で加撚した糸条を用いて製織もしくは製編されてなることを特徴とするポリエステル織編物。
（１）０．８ｄｔｅｘ≦単糸繊度≦１．５ｄｔｅｘ
（２）３０％≦沸水３０分処理後の伸縮伸長率≦５０％
（３）３％≦熱水収縮率≦８％
（４）４％≦乾熱収縮率≦１０％
【請求項２】
上記潜在捲縮マルチフィラメント糸は、下記（ａ）〜（ｃ）の３成分のうち少なくとも１種を（ａ）〜（ｃ）の合計が５〜１５モル％となる割合で含有するポリエチレンテレフタレートよりなる高溶融粘度ポリエステル成分と、ポリエチレンテレフタレートよりなる低溶融粘度ポリエステル成分とが互いにサイドバイサイド型に貼り合わされた形状を呈し、かつ下記（５）の条件を満足するポリエステル複合繊維からなるマルチフィラメント糸であることを特徴とする請求項１に記載のポリエステル織編物。
（ａ）２，２−ビス｛４−（Β−ヒドロキシエトキシ）フェニル｝プロパン
（ｂ）スルホン酸塩基化合物
（ｃ）イソフタル酸
（５）０．０５≦〔Η〕Ａ−〔Η〕Ｂ≦０．３０
ただし、〔Η〕Ａは高溶融粘度ポリエステル成分の極限粘度、〔Η〕Ｂは低溶融粘度ポリエステル成分の極限粘度である。
【発明の詳細な説明】
【技術分野】
【０００１】
本発明は、ポリエステル織編物に関するものであり、更に詳しくは、潜在捲縮糸を用いた高品位かつ風合いの良好なポリエステル織編物に関するものである。
【背景技術】
【０００２】
ポリエステル系繊維を用いて製編織されたポリエステル織編物は、優れた物理的特性と化学的特性を有しており、衣料用途および資材用途に広く用いられている。特に近年の衣料用途では、着用快適性の観点からストレッチ性に加えて適度なストレッチバック性の要望が強く、織編物にしたのちの染色加工工程で捲縮を発現するいわゆる潜在捲縮糸が良く用いられており、なかでも溶融粘度の異なる２成分をサイドバイサイド型に張り合わせ、２成分間の熱収縮差によりコイル状の捲縮を発現する潜在捲縮糸が最もよく用いられている。しかしながら、このタイプの潜在捲縮糸を用いた織編物においては、楊柳調のシボが発生して品位が低下するという問題点が指摘されていた（例えば、非特許文献１参照）。
【０００３】
この問題点を解消すべく、中撚から強撚の撚りを施す方法が開示されている（例えば、特許文献1）。しかし、この方法により高品位とストレッチおよびストレッチバック性能は得られるものの、その風合いは撚りによるガサつき感の強いものであった。
【０００４】
そこで、ソフトな風合いを得るため一つの方法として、潜在捲縮糸の単糸繊度を小さくすることが考えられるが、単糸繊度が小さくなると、ソフトな風合いは得られるものの、捲縮性能が低下し、十分なストレッチおよびストレッチバック性能が得られないという問題があった。
【０００５】
一方、捲縮性能を向上させる手段として、２種類のポリエステル成分すなわち高溶融粘度成分と低溶融粘度成分の粘度差を大きくすると、溶融紡糸時の吐出糸条の屈曲が大きくなる。このように吐出糸条の屈曲が大きくなると、糸条が紡糸口金に付着して切断が生じ、安定して紡糸を行うことができないという問題があった。特に、単糸繊度の小さい繊維においては、吐出直後に屈曲しやすく、操業性が著しく悪いものであった。
【０００６】
したがって、潜在捲縮糸を用いて高品位とソフトな風合いとを兼備するポリエステル織編物が求められている。
【非特許文献１】「第５回消費科学総合シンポジウム」（社団法人日本繊維製品消費科学会発行）
【特許文献１】特許第３１１９３８９号公報
【発明の開示】
【発明が解決しようとする課題】
【０００７】
本発明は上記のような状況に鑑み、潜在捲縮糸を用いた高品位かつ風合いの良好なポリエステル織編物を提供することにある。
【課題を解決するための手段】
【０００８】
本発明は、上記課題を解決するものであり、ポリエステル織編物において、下記（１）〜（４）の条件を同時に満足する潜在捲縮マルチフィラメント糸を無撚りもしくは撚り係数（Ｋ）７０００以下で加撚した糸条を用いて製織もしくは製編されてなることを特徴とするポリエステル織編物を要旨とする。
（１）０．８ｄｔｅｘ≦単糸繊度≦１．５ｄｔｅｘ
（２）３０％≦沸水３０分処理後の伸縮伸長率≦５０％
（３）３％≦熱水収縮率≦８％
（４）４％≦乾熱収縮率≦１０％
【０００９】
さらに、上記潜在捲縮マルチフィラメント糸は、下記（ａ）〜（ｃ）の３成分のうち少なくとも１種を（ａ）〜（ｃ）の合計が５〜１５モル％となる割合で含有するポリエチレンテレフタレートよりなる高溶融粘度ポリエステル成分と、ポリエチレンテレフタレートよりなる低溶融粘度ポリエステル成分とが互いにサイドバイサイド型に貼り合わされた形状を呈し、かつ下記（５）の条件を満足するポリエステル複合繊維からなるマルチフィラメント糸であることを特徴とする上記ポリエステル織編物を要旨とする。
（ａ）２，２−ビス｛４−（Β−ヒドロキシエトキシ）フェニル｝プロパン
（ｂ）スルホン酸塩基化合物
（ｃ）イソフタル酸
（５）０．０５≦〔Η〕Ａ−〔Η〕Ｂ≦０．３０
（ただし、〔Η〕Ａは高溶融粘度ポリエステル成分の極限粘度、〔Η〕Ｂは低溶融粘度ポリエステル成分の極限粘度である。）
【発明の効果】
【００１０】
本発明のポリエステル織編物は、熱収縮特性が最適化された単糸繊度の細い潜在捲縮マルチフィラメント糸が無撚りもしくは甘撚りで使用されていることにより、適度なストレッチ性およびストレッチバック性、良好なソフト感に加え、楊柳調のシボが発生しない良好な織編物品位を有するポリエステル織編物である。
【発明を実施するための最良の形態】
【００１１】
以下、本発明について詳細に説明する。
【００１２】
本発明のポリエステル織編物においては、ポリエステル系の潜在捲縮マルチフィラメント糸を用いる。
【００１３】
本発明に用いる潜在捲縮マルチフィラメント糸の単糸繊度としては、０．８ｄｔｅｘ〜１．５ｄｔｅｘとする。単糸繊度が１．５ｄｔｅｘを超えると、織編物の風合いとしての優れたソフト感を得ることが困難となる。一方、単糸繊度が０．８ｄｔｅｘ未満では、紡糸時に糸条が紡糸口金に付着しやすくなり、安定して紡糸を行うことが困難である。
【００１４】
また、本発明に用いる潜在捲縮マルチフィラメント糸の沸水３０分処理後の伸縮伸長率としては、３０〜５０％の範囲内にあることが必要である。３０％未満では捲縮性能が不十分であり、織編物において十分なふくらみ感とストレッチ性能を具現することができない。一方、５０％を超えると、織編物の表面に楊柳調のシボが発現して品位が低下する。ここで、沸水３０分処理後の伸縮伸長率とは、次の方法により測定して得られる値をいう。
【００１５】
（沸水３０分処理後の伸縮伸長率の測定方法）
ＪＩＳ  Ｌ―１０１３  ８．１１  Ｂ法において、サンプリング後の試料に湿熱処理を加えて測定を行う。すなわち、まず、ＪＩＳ  Ｌ―１０１３  ８．１１  Ｂ法に準じて１０本１束の試料を用意し、巻き取ったりせずにフリーな状態のまま標準状態（温度２０℃、湿度６５％ＲＨ）で２４時間放置する。次いで同じくフリーな状態のまま沸水中に３０分間保持するという処理を行い、２４時間風乾後、ＪＩＳ  Ｌ―１０１３  ８．１１  Ｂ法の記載に準じて測定を行い、次式で伸縮伸長率を算出する。
伸縮伸長率（％）＝〔（ｂ−ａ）／ａ〕×１００
ただし、ａは０．１７６ｍＮ×表示テックス数×１０の荷重を掛けて３０秒後の試料長（ｃｍ）であり、ｂは８．８２ｍＮ×表示テックス数×１０の荷重を掛けて３０秒後の試料長（ｃｍ）である。
【００１６】
また、本発明に用いる潜在捲縮マルチフィラメント糸の熱水収縮率としては、３〜８％の範囲内にあることが必要であり、５〜７％が好ましい。また、乾熱収縮率としては、４〜１０％の範囲内にあることが必要である。熱水収縮率が３％未満であったり、乾熱収縮率が４％未満であったりすると、織編物の染色加工時におけるリラックス工程で十分な幅入れができず、その結果として織編物のストレッチ性能が低下する。一方、熱水収縮率が８％を超えたり、乾熱収縮率が１０％を超えたりすると、織編物の表面に楊柳調のシボが発現して品位が低下する。
【００１７】
本発明では、上記潜在捲縮マルチフィラメント糸を無撚りで、もしくは撚り係数（Ｋ）が７０００以下の範囲、好ましくは５０００以下の範囲で加撚して用いる。撚り係数（Ｋ）が７０００を超えると、上記したように単糸繊度が０．８ｄｔｅｘ以上であることから糸が強く収束して風合いが硬くなり、所望のソフト感が得られない。なお、撚り係数（Ｋ）とは、次式により求められるものである。
Ｔ＝Ｋ×｛１／（Ｄ）１／２｝
ただし、Ｔは１ｍ当たりの撚り数（ｔ／ｍ）、Ｄは繊度（ｄｔｅｘ）である。
【００１８】
上記した撚り係数（Ｋ）の範囲からわかるように、本発明では、潜在捲縮マルチフィラメント糸を無撚りもしくは甘撚りの状態で使用する。従来、潜在捲縮マルチフィラメント糸を無撚りもしくは甘撚りで製織もしくは製編に使用したとき、織編物に楊柳調のシボ等が生じて良好な織編物品位を得ることができなかったが、本発明者らは、鋭意検討の結果、伸縮伸張率と熱収縮特性を一定範囲内に制御した潜在捲縮マルチフィラメント糸を使用することによりこれを可能とした。すなわち、本発明において重要なことは、上記したような沸水３０分後の伸縮伸長率、熱水収縮率及び乾熱収縮率の条件を満たす潜在捲縮マルチフィラメント糸を無撚りもしくは撚り係数（Ｋ）７０００以下で使用することにより、従来にない高品位とソフトな風合いとを兼備するポリエステル織編物を実現させたという点にある。
【００１９】
本発明における潜在捲縮マルチフィラメント糸としては、上記の特性を満足するものでありさえすればよく、それ以外の形態等の点で特に限定されるものではないが、溶融粘度の異なる２種類のポリエステル成分が互いにサイドバイサイド型に貼り合わされた形状、又は芯成分と鞘成分に偏心配置された形状を呈するものが好ましく、捲縮特性の調整が比較的容易に行えることからサイドバイサイド型が特に好ましい。
【００２０】
本発明における潜在捲縮マルチフィラメント糸として特に好ましい、溶融粘度の異なる２種類のポリエステル成分が互いにサイドバイサイド型に貼りあわされた形状を呈するものについて次に説明する。
【００２１】
溶融粘度が相対的に高い方の成分、すなわち高溶融粘度ポリエステル成分としては、下記（ａ）〜（ｃ）の３成分のうち少なくとも１種を含有するポリエチレンテレフタレートが好ましい。
（ａ）２，２−ビス｛４−（Β−ヒドロキシエトキシ）フェニル｝プロパン
（ｂ）スルホン酸塩基化合物
（ｃ）イソフタル酸
【００２２】
上記（ａ）〜（ｃ）の３成分のうち少なくとも一種を含有することで、高溶融粘度ポリエステル成分は、熱収縮率が高くなり、低溶融粘度ポリエステル成分との熱収縮率差を大きくすることができ、その結果、繊維全体の潜在捲縮率を高めることが可能となる。つまり、高溶融粘度ポリエステル成分と低溶融粘度ポリエステル繊維の極限粘度差をあまり大きくしなくても潜在捲縮率を高めることができるので、単糸繊度の小さい繊維であっても紡糸直後の糸条の屈曲が小さく、操業性よく生産することが可能となる。
なお、本発明でいうポリエチレンテレフタレート（以下、ＰＥＴと略記する）とは、エチレンテレフタレートを主たる繰り返し単位とするポリマーの総称であり、エチレンテレフタレート以外の成分が共重合等により含有されているものを除外しないことはいうまでもない。
【００２３】
ＰＥＴに上記（ａ）〜（ｃ）の成分が含有される態様としては、共重合されていることが好ましいが、ブレンドによるものであってもよい。含有量としては、（ａ）〜（ｃ）の３成分の合計で５〜１５モル％となる割合で含有されることが好ましく、６〜１２モル％となる割合で含有されることがより好ましい。当該含有量が５モル％未満では、十分な潜在捲縮性能が得られず、一方、１５モル％を超えると、紡糸性が阻害されたり、繊維強度が損なわれたりする傾向にあるので好ましくない。
【００２４】
上記３成分の中でも、（ａ）の２，２−ビス｛４−（Β−ヒドロキシエトキシ）フェニル｝プロパンは、熱収縮性を向上させる効果が大きいため好ましい。すなわち、(ａ)〜（ｃ）の３成分の少なくとも一種が含有されることが好ましいのであるが、少なくとも（ａ）が含有されることがより好ましく、（ａ）に加えて（ｂ）及び／又は（ｃ）が含有されることが特に好ましい。
【００２５】
（ａ）の２，２−ビス｛４−（Β−ヒドロキシエトキシ）フェニル｝プロパンの含有量としては、２モル％以上が好ましく、４モル％以上がより好ましい。
【００２６】
（ｂ）のスルホン酸塩基化合物としては、５−ナトリウムスルホイソフタル酸が特に好ましい。（ｂ）のスルホン酸塩基化合物を含有させる場合、その含有量としては、１モル％以上が好ましい。
【００２７】
また、(ｃ)のイソフタル酸を含有させる場合、その含有量としては、２モル％以上が好ましい。
【００２８】
一方、溶融粘度が相対的に低い方の成分、すなわち低高溶融粘度ポリエステル成分としては、ＰＥＴが好ましく、特に、９５モル％以上がエチレンテレフタレート成分で構成されているＰＥＴが好ましい。低溶融粘度ポリエステル成分としては、高溶融粘度ポリエステル成分より熱収縮性が低くなるようにする必要があるため、結晶性を大きく阻害する成分の含有されたものは好ましくない。同様に、上記高溶融粘度ポリエステル成分に含有される（ａ）〜（ｃ）の成分は、低溶融粘度ポリエステル成分には含有されないことが好ましい。
【００２９】
なお、上記した高溶融粘度ポリエステル成分、低溶融粘度ポリエステル成分のいずれにおいても、目的とする特性を損なわない限りは、他の成分、あるいは、艶消剤、酸化防止剤、紫外線吸収剤、顔料、難燃剤、抗菌剤、導電性付与剤等の各種添加剤が含有されていてもよい。
【００３０】
上記した高溶融粘度ポリエステル成分の極限粘度（〔Η〕Ａ）と低溶融粘度ポリエステル成分の極限粘度（〔Η〕Ｂ）の差としては、０．０５〜０．３が好ましく、０．０５〜０．１５がより好ましい。〔Η〕Ａと〔Η〕Ｂとの差が０．０５未満の場合には、潜在捲縮マルチフィラメント糸の捲縮性能の発現が不十分となり、十分なふくらみ感やストレッチ性能を有する布帛を得ることが困難になる。一方、その差が０．３を超えると、両ポリエステル成分の複合流が紡糸口金から吐出される際、糸条の屈曲が大きくなり、糸条が紡糸口金に付着して切断が生じ、安定して紡糸を行うことが困難となる。極限粘度の差が０．０５〜０．３というのは、あまり大きな差ではない領域を含んでいるが、上記したように高溶融粘度ポリエステル成分には熱収縮率差を大きくすることができる成分が含有されているので、極限粘度の差をあまり大きくしなくても潜在捲縮率の高い複合繊維とすることができ、十分な潜在捲縮性能を有する潜在捲縮マルチフィラメント糸を得ることができるのである。
【００３１】
また、それぞれの極限粘度の値としては、〔Η〕Ａは０．４５〜０．９０、〔Η〕Ｂは０．４０〜０．７０であることが好ましい。
【００３２】
なお、上記の極限粘度とは、ポリエステルをフェノールとテトラクロロエタンの１：１（質量比）混合溶媒で溶解し、ウベローデ粘度計を使用して、２０℃で測定した値である。
【００３３】
本発明のポリエステル織編物は、上記したような無撚りのもしくは撚り係数（Ｋ）７０００以下で加撚されたポリエステル系の潜在捲縮マルチフィラメント糸を少なくとも一部に用いて製織もしくは製編して得られるが、構成糸条のうちの５０質量％以上に当該潜在捲縮マルチフィラメント糸を用いることが好ましい。
【００３４】
織編物の組織としては、特に限定されるものではない。したがって、上記したような潜在捲縮マルチフィラメント糸を無撚りで、もしくは公知の方法により撚り係数（Ｋ）７０００以下に加撚したうえで用いて公知の方法により製織もしくは製編し、必要に応じて精練、リラックス、染色等を施せばよい。精練、リラックス、染色のいずれかの工程において、潜在捲縮マルチフィラメント糸の捲縮を顕在化させることができ、その結果として織編物にストレッチ性能を具備させることができる。
【実施例】
【００３５】
次に、本発明を実施例によって具体的に説明する。尚、実施例における各特性は、次の方法により測定又は評価した。
・沸水３０分処理後の伸縮伸長率
上記本文中に記載した方法による。
・乾熱収縮率
ＪＩＳ  Ｌ―１０１３  ８．１８．２  Ａ法に準じて処理温度１８０℃にて測定を行い、次式により乾熱収縮率を測定した。
乾熱収縮率（％）＝（Ｌ−Ｌ１）／Ｌ×１００
ただし、Ｌは乾熱処理前の試料長（ｍｍ）、Ｌ１は乾熱処理・風乾後の試料長（ｍｍ）を表す。
・熱水収縮率
ＪＩＳ  Ｌ―１０１３  ８．１８．１  Ａ法に準じて熱水処理温度１００℃にて測定を行い、次式により熱水収縮率を測定した。
熱水収縮率（％）＝（ｌ−ｌ１）／ｌ×１００
ただし、ｌは熱水処理前の試料長（ｍｍ）、ｌ１は熱水処理・風乾後の試料長（ｍｍ）を表す。
・織物の風合い
官能評価により、次の３段階で評価した。
○：良好（ソフト）
△：やや不良（若干ガサつき感がある）
×：不良（ガサつき感が強い）
・織物の品位
織物の表面状態を目視評価により、次の３段階で評価した。
○：良好（シボがない）
△：やや不良（若干シボがある）
×：不良（シボが多く目立つ）
・織物のストレッチ性
官能評価により、次の３段階で評価した。
○：良好
△：やや不良
×：不良
【００３６】
実施例１
ＰＥＴに２，２−ビス｛４−（Β−ヒドロキシエトキシ）フェニル｝プロパン（ＢＰ−Ａ／ＥＯと略記する）を４．５モル％、イソフタル酸（ＩＰＡと略記する）を４．０モル％共重合したものであって、極限粘度が０．７３のポリエステルを高溶融粘度ポリエステル成分とした。また、極限粘度が０．６１のＰＥＴを低溶融粘度ポリエステル成分とした。
【００３７】
上記の高溶融粘度ポリエステル成分と低溶融粘度ポリエステル成分とを、複合紡糸型溶融押出機に等量供給し、紡糸温度２９５℃で溶融し、紡糸孔を４８個有する紡糸口金の背面で両成分を合流させ、サイドバイサイド型に接合して紡出した。紡出した糸条を冷却固化した後、油剤を付与しながら糸条を集束し、表面速度が３０００ｍ／分の引取ローラを介して捲取機で捲取った。次いで、得られた繊維を延伸機に供給し、表面温度８５℃のローラと１７０℃のホットプレートを介して延伸倍率１．６倍で延伸して、５６ｄｔｅｘ／４８ｆｉｌ（単糸繊度１．２ｄｔｅｘ）の潜在捲縮マルチフィラメント糸を得た。この潜在捲縮マルチフィラメント糸の特性を表１に示す。
【００３８】
この潜在捲縮マルチフィラメント糸にＳ方向に６５０Ｔ／Ｍ（撚り係数４８６４）の加撚を施し、引き続き８０℃×３０分の条件で熱セットを行い、加撚糸条を得た。
【００３９】
緯糸としてこの加撚糸条を用い、経糸としてポリエステル非捲縮糸４４ｄｔｅｘ／２４ｆｉｌを無撚りで用いて経糸密度２２０本／２．５４ｃｍ、緯糸密度１２０本／２．５４ｃｍのサテン織物を製織した。このサテン織物を液流染色機にて苛性ソーダ１ｇ／ｌ、界面活性剤１ｇ／ｌを併用した水溶液を用いて１００℃×２０分の条件で精錬し、引き続き１３０℃×２０分の条件でリラックス処理を行い乾燥した。その後、１８０℃×２０秒の条件で熱セットを行い、次いで液流染色機で下記処方にて１３０℃×３０分の染色加工を施した後乾燥し、１７０℃×２０秒の条件で仕上げセットを行うことにより、本発明のポリエステル織物を得た。
【００４０】
（処方）
・分散染料（タ゛イスターシ゛ャハ゜ン株式会社製、Dianix Blue AC-E）      1%omf
・分散均染剤（明成化学工業株式会社製、テ゛ィスハ゜ー GS-57）       0.5g/l
・酢酸（４８％）                                             0.2cc/l
【００４１】
実施例２
潜在捲縮マルチフィラメント糸を無撚りで用いたこと以外は、実施例１と同様にして行い、本発明のポリエステル織物を得た。
【００４２】
比較例１
撚り数を下記表１に示す通りに変更したこと以外は、実施例１と同様にして行い、比較用のポリエステル織物を得た。
【００４３】
実施例３
紡糸口金を交換してフィラメント数を７０とし、単糸繊度を０．８ｄｔｅｘに変更したこと以外、実施例１と同様にして行い、本発明のポリエステル織物を得た。
【００４４】
比較例２及び３
紡糸口金を交換してフィラメント数を８０及び２８とし、単糸繊度をそれぞれ０．７ｄｔｅｘ及び２．０ｄｔｅｘに変更したこと以外、実施例１と同様にして行い、比較用のポリエステル織物を得た。
【００４５】
実施例４
潜在捲縮マルチフィラメント糸における低溶融粘度ポリエステル成分であるＰＥＴの極限粘度を０．６８に変更したこと以外は、実施例１と同様にして行い、本発明のポリエステル織物を得た。
【００４６】
比較例４
潜在捲縮マルチフィラメント糸における低溶融粘度ポリエステル成分であるＰＥＴの極限粘度を０．４４に変更したこと以外は、実施例１と同様にして行い、比較用のポリエステル織物を得た。
【００４７】
実施例５
潜在捲縮マルチフィラメント糸における高溶融粘度ポリエステル成分として、ＰＥＴにＢＰ−Ａ／ＥＯを４．０モル％、５−ナトリウムスルホイソフタル酸（ＳＩＰと略記する）を２．０モル％共重合したものであって、極限粘度が０．７０のポリエステルを用いたこと以外は、実施例１と同様にして行い、本発明のポリエステル織物を得た。
【００４８】
比較例５
潜在捲縮マルチフィラメント糸を製造する際の延伸時のホットプレート温度を１９５℃に変更したこと以外は、実施例１と同様にして行い、比較用のポリエステル織物を得た。
【００４９】
上記の実施例及び比較例における潜在捲縮マルチフィラメント糸の物性及びポリエステル織物の風合い、品位の評価結果を下記表１に示す。
【００５０】
【表１】
2007191805.tif 000002
【００５１】
表１から明らかなように、実施例１〜５で得られた織物は風合い、品位ともに優れたものであった。
【００５２】
これに対し比較例１の織物は、品位は良好であるものの潜在捲縮マルチフィラメント糸の撚り係数が高いため、また比較例３の織物は、潜在捲縮マルチフィラメント糸の単糸繊度が太いため風合いがガサついたものであった。特に比較例３の織物はややシボ状欠点がみられ品位も悪いものであった。比較例２及び比較例５の織物は、品位は良好であるが、潜在捲縮マルチフィラメント糸の伸縮伸長率が低いため、ソフト感が得られず風合いが悪くなり、ストレッチ性にも乏しいものであった。比較例４の織物は、潜在捲縮マルチフィラメント糸の伸縮伸長率が非常に高いため、織物表面に楊柳調のシボが非常に強く発生して低品位であり、また、シボにより風合いの評価が不能であった。